(57)【要約】【課題】粘度の経時変化が小さく、硫酸カルシウムの沈降が遅く、また、例え硫酸カルシウムが沈降したとしても、凝固することなく容易に再分散させることができる硫酸カルシウムスラリー組成物を提供する。【解決手段】水と硫酸カルシウムとアルカリゲネス  レータス（Ａｌｃａｌｉｇｅｎｅｓ  ｌａｔｕｓ）Ｂ−１６株細菌（ＦＥＲＭ  ＢＰ−２０１５号）由来の多糖類とが含まれている。【選択図】        なし【特許請求の範囲】
【請求項１】
水と硫酸カルシウムと微生物由来の多糖類とが含まれていることを特徴とする硫酸カルシウムスラリー組成物。
【請求項２】
微生物由来の多糖類は、フコース、グルコース、グルクロン酸及びラムノースを構成単糖として含む多糖類、キサンタンガム、ウェランガム及びラムザンガムの少なくとも１種類を含むことを特徴とする請求項１記載の硫酸カルシウムスラリー組成物。
【請求項３】
微生物由来の多糖類は、フコース、グルコース、グルクロン酸及びラムノースを構成単糖として含み、モル比換算でフルコース：グルコース：グルクロン酸：ラムノース＝１〜２：１〜４：１〜２：１〜２の範囲にあることを特徴とする請求項１又は２記載の硫酸カルシウムスラリー組成物。
【請求項４】
微生物はアルカリゲネス  レータス（Ａｌｃａｌｉｇｅｎｅｓ  ｌａｔｕｓ）Ｂ−１６株細菌（ＦＥＲＭ  ＢＰ−２０１５号）であることを特徴とする請求項１乃至３のいずれか１項記載の硫酸カルシウムスラリー組成物。
【請求項５】
硫酸カルシウムの粒子のメジアン径は１〜３００μｍの範囲であることを特徴とする請求項１乃至４のいずれか１項記載の硫酸カルシウムスラリー組成物。
【発明の詳細な説明】
【０００１】
【発明の属する技術分野】
本発明は、硫酸カルシウムスラリー組成物に関する。
【０００２】
【従来の技術】
硫酸カルシウムは、火力発電所における脱硫装置やリン酸製造の副産物として安価かつ大量に製造されており、製紙用填料、農業用の土壌改良剤兼肥料、建材原料、樹脂用填料等に幅広く使用されている。
【０００３】
しかし、硫酸カルシウムを粉体のままで取り扱う場合、取扱作業中に粉体が舞い上がり、作業環境が悪化するという問題が生じる。また、硫酸カルシウムを建材等の構造材に使用する場合、硫酸カルシウムを鋳型に流し込める形態とする必要がある。このため、従来より硫酸カルシウムを水に分散したスラリーとすることによって粉体の飛散を防止したり、鋳込み成形を可能としたりしている。
【０００４】
例えば、特許文献１には、硫酸カルシウムにカルボキシメチルセルロース（ＣＭＣ）を配合したスラリー組成物が記載されている。
【特許文献１】
特開昭５５−６２２９５号公報
【０００５】
このスラリー組成物によれば、ＣＭＣの増粘作用により硫酸カルシウムを安定に分散させることができる。
【０００６】
また、スラリーの減水性の改善を目的としたものとして、（１）フェノール、ホルムアルデヒド及びこれらと付加縮合可能なメラミン等からなる共縮合物を配合したスラリー組成物（特許文献２）、（２）ポリオキシフェノール、フェニルカルボン酸及びホルムアルデヒドの共縮合物を配合したスラリー組成物（特許文献３）、（３）アルキル硫酸エステル塩系界面活性剤と、リグニンスルホン酸塩系分散剤又はナフタレンスルホン酸ホルムアルデヒド縮合物系分散剤とを配合したスラリー組成物（特許文献４）が知られている。
【０００７】
【特許文献２】
特開平４−２５４４５２号公報
【０００８】
【特許文献３】
特開平８−２１７５０７号公報
【０００９】
【特許文献４】
特開２００２−６８８２０号公報
【００１０】
これら特許文献１〜４に記載された硫酸カルシウムスラリー組成物によれば、スラリーの流動性が増すため、高濃度の硫酸カルシウムスラリーを製造することができる。
【００１１】
【発明が解決しようとする課題】
しかし、発明者の試験結果によれば、上記特許文献記載の硫酸カルシウムスラリー組成物は、以下のような欠点を有することが分かった。
【００１２】
すなわち、上記特許文献１に記載された硫酸カルシウムにカルボキシメチルセルロース（ＣＭＣ）が配合された硫酸カルシウムスラリー組成物では、ＣＭＣが徐々に不溶性のカルシウム塩となって沈殿し、粘度が時間と共に徐々に低下し、硫酸カルシウムが沈降し、固化してしまう。
【００１３】
また、特許文献２〜４に記載されたのアニオン系共縮合物を配合した硫酸カルシウムスラリー組成物では、スラリーを保存している間に硫酸カルシウムが短時間で沈降し、固化してしまう。そして、一旦、沈降した沈降・固化物は硬く、再分散が容易ではなく、廃棄せざるを得なく、大きな経済的損失となる。
【００１４】
本発明は、上記従来の実情に鑑みてなされたものであり、粘度の経時変化が小さく、硫酸カルシウムの沈降が遅く、また、例え硫酸カルシウムが沈降したとしても、凝固することなく容易に再分散させることができる硫酸カルシウムスラリー組成物を提供することを解決すべき課題としている。
【００１５】
【課題を解決するための手段】
発明者らは、上記課題を解決するため、多くの増粘剤について鋭意研究を行った結果、微生物由来の多糖類を硫酸カルシウムスラリーに添加すれば、粘度の経時変化が小さく、硫酸カルシウムの沈降が遅く、また、例え硫酸カルシウムが沈降したとしても、凝固することなく容易に再分散させることができる硫酸カルシウムスラリー組成物が得られることを発見し、本発明を完成するに至った。
【００１６】
すなわち、本発明の硫酸カルシウムスラリー組成物は、水と硫酸カルシウムと微生物由来の多糖類とが含まれていることを特徴とする。
【００１７】
本発明の硫酸カルシウムスラリー組成物に含まれている微生物由来の多糖類は、水に少量添加されることによって水の粘度が大きく上昇し、チクソトロピー性も大幅に上昇する。こうして上昇した硫酸カルシウムスラリー組成物に粘度やチクソトロピー性は経時変化し難く、共存する無機塩類等の物質や温度の変化に対する影響も小さい。このため、この微生物由来の多糖類を硫酸カルシウムスラリー組成物の水に含有させることにより、粘度が上昇して硫酸カルシウムが沈降し難くなり、共存する物質や温度が変化したりしても安定な分散状態が保つことができる。また、例え硫酸カルシウムが沈降したとしても、それが凝固することはなく、攪拌することによって容易に再分散し、もとの分散状態に戻すことができる。
【００１８】
本発明の硫酸カルシウムスラリー組成物を構成する硫酸カルシウムは、その由来が特に限定されることはなく、天然産のものや合成品のものを用いることができる。また、硫酸カルシウムの結晶水の水和数についても限定はないが、水の中で安定に存在する硫酸カルシウム・２水塩は、本発明の効果を特に発揮することができ、好適である。
【００１９】
また、本発明の硫酸カルシウムスラリー組成物を構成する水も特に限定されることはなく、例えば、工業用水、水道水、イオン交換樹脂や濾過膜等で処理した水等を使用することができる。水の配合量は、他の配合成分等を考慮して決定されるもので一概に決められるものではないが、通常、１０〜６０質量％である。
【００２０】
微生物由来の多糖類は、フコース、グルコース、グルクロン酸及びラムノースを構成単糖として含む多糖類、キサンタンガム、ウェランガム及びラムザンガムの少なくとも１種類を含むことが好ましい。発明者らの試験結果によれば、これらの多糖類は、硫酸カルシウムの沈降や凝固を防止する効果が大きく、長期間安定した分散状態を確実に保つことができる。
【００２１】
微生物由来の多糖類は、フコース、グルコース、グルクロン酸及びラムノースを構成単糖として含み、モル比換算でフルコース：グルコース：グルクロン酸：ラムノース＝１〜２：１〜４：１〜２：１〜２の範囲にあることが好ましい。この範囲にある多糖類は、微生物の培養及び抽出によって容易に製造することができ、硫酸カルシウムの沈降や凝固を防止する効果が大きく、長期間安定した分散状態を確実に保つことができる。
【００２２】
微生物由来の多糖類は、アルカリゲネス  レータス（Ａｌｃａｌｉｇｅｎｅｓｌａｔｕｓ）Ｂ−１６株細菌（ＦＥＲＭ  ＢＰ−２０１５号）が産生する多糖類であることが好ましい。発明者の試験結果によれば、アルカリゲネス  レータスＢ−１６株細菌の生産する多糖類（以下「Ｂ−１６多糖類」と略す）には、フコース、グルコース、グルクロン酸及びラムノースを構成単糖として含む微生物由来の多糖類が含まれている。さらに詳しく言えば、この多糖類には少なくとも２種の多糖類が含まれていることが確かめられている。その一つは、一般式（１）に示すグルコース、フコース、グルクロン酸、ラムノースの順で繰り返し構造を有する主鎖と、主鎖を構成するグルコースに結合するフコース側鎖とからなる多糖類である。（１９９８年度日本農芸化学会大会要旨集、３７１頁）。
【００２３】
【化１】
2004196564.tif 000002
【００２４】
他の一つは、一般式（２）で示されるフコースとマンノースを構成単糖とする構造の繰り返しの多糖類であり、分子量が１０３〜１０７の低分子成分である（Ｙ．Ｎｏｈａｔａ、Ｊ．Ａｚｕｍａ、Ｒ．Ｋｕｒａｎｅ、Ｃａｒｂｏｈｙｄｒａｔｅ  Ｒｅｓｅａｒｃｈ  ２９３、（１９９６）２１３〜２２２頁）。
【００２５】
【化２】
2004196564.tif 000003
【００２６】
これらの多糖類のうち一般式（１）の多糖類は、本発明の硫酸カルシウムスラリー組成物において、硫酸カルシウムの沈降を遅くし、例え硫酸カルシウムが沈降したとしても、凝固することなく容易に再分散可能とすることに対して、特に効果的な役割を果たす。ただし、一般式（２）で示される多糖類が、一般式（１）の多糖類中に含まれていても、そうした効果を発揮することは可能である。このため、一般式（２）で示される多糖類を除去することなく、一般式（１）の多糖類と一般式（２）の多糖類を混合状態で使用することもできる。こうであれば、一般式（１）の多糖類と一般式（２）の多糖類を分離することが不要となり、製造コストを低廉化することができる。
【００２７】
硫酸カルシウムスラリー組成物の水には微生物由来の多糖類以外の増粘剤を共存させることもできる。このような増粘剤は一般に安価であるため、硫酸カルシウムの粒子の沈降を遅くすることもできる。このため、この増粘剤を微生物由来の多糖類と併用することにより、硫酸カルシウムスラリー組成物を安価に製造することが可能となる。こうした増粘剤の例として、例えば、ペクチン、デンプン、カチオンデンプン、デキストリン等の多糖類やデンプングリコール酸ナトリウム、デンプングリコール酸ナトリウム誘導体、セルロース誘導体（例えば、ヒドロキシエチルセルロース、カルボキシメチルセルロース（ＣＭＣ）、ヒドロキシプロピルセルロース等）、ゼラチン、カゼイン等のたんぱく質、合成水溶性高分子（例えばポリビニルアルコール（ＰＶＡ）、ポリビニルピロリドン、ポリビニルエーテル、ポリエチレンオキシド、ポリ（メタ）アクリル酸ナトリウム、マレイン酸−アクリル酸共重合体等）等がある。
【００２８】
硫酸カルシウムの粒子のメジアン径は１〜３００μｍの範囲であることが好ましい。硫酸カルシウムの粒子のメジアン径が３００μｍより大きい場合、その粒子の沈降速度が速くなり、安定な分散状態を保ち難くなる。また、硫酸カルシウムの粒子のメジアン径が１μｍより小さい場合、硫酸カルシウム組成物の粘度が上昇し、ポンプによる輸送が困難となる等、取り扱い上の困難が生じる。特に好ましいメジアン径は３〜１００μｍの範囲であり、さらに好ましくは５〜５０μｍの範囲である。
【００２９】
【発明の実施の形態】
以下、本発明を具体化した実施例１〜１８及び比較例１〜９を説明する。
【００３０】
（実施例１）
プロペラ型撹拌機が備えられた２０００ｍＬ容器を用意し、水：４９９．９ｇ入れて撹拌下、Ｂ−１６多糖類を０．１ｇを加えて均一に分散させた。ここで用いたＢ−１６多糖類は、一般式（１）と一般式（２）とが混合された多糖類であり、特開平２−２９１２９２号公報に記載された方法に準じ、アルカリゲネスレータスＢ−１６株（ＦＥＲＭ  ＢＰ−２０１５号）を培養した後、培養物に約３倍容量のイソプロピルアルコールを加えて攪拌混合し、析出した凝集物を濾過したものを減圧下で乾燥したものである。次いで、硫酸カルシウム・２水塩（吉野石膏株式会社製  メジアン径１７μｍ  天然産）５００ｇを徐々に入れながら、ホモミキサ−〔特殊機化工業（株）製「ＴＫオートホモミキサー  Ｍ型」〕を用いて約５０００〜６０００ｒｐｍで６０分間の撹拌を行なう。その後、この混合溶液を１００メッシュのラインストレーナーに通すことにより、実施例１の硫酸カルシウムスラリー組成物を得た。
【００３１】
（実施例２）
実施例２の硫酸カルシウムスラリー組成物は、水を４９９．５ｇとし、実施例１で用いたＢ−１６多糖類を０．５ｇとした。他の製造条件は実施例１と同様とした。
【００３２】
（実施例３）
実施例３の硫酸カルシウムスラリー組成物は、水を４９９．０ｇとし、実施例１で用いたＢ−１６多糖類を１．０ｇとした。他の製造条件は実施例１と同様とした。
【００３３】
（実施例４）
実施例３の硫酸カルシウムスラリー組成物は、水を４９７．０ｇとし、実施例１で用いたＢ−１６多糖類を３．０ｇとした。他の製造条件は実施例１と同様とした。
【００３４】
（実施例５）
実施例５の硫酸カルシウムスラリー組成物は、水を４９５．０ｇとし、実施例１で用いたＢ−１６多糖類を５．０ｇとした。他の製造条件は実施例１と同様とした。
【００３５】
（実施例６）
実施例６では、多糖類として一般式（１）で示されるＢ−１６多糖類を用いた。この多糖類は、特開平５−３０１９０４号公報に記載された方法に準じて製造されたものであり、まずアルカリゲネスレータスＢ−１６株（ＦＥＲＭ  ＢＰ−２０１５号）を培養した後、培養物１,０００ｍｌに対してイオン交換水４,０００ｍｌ加え、ＮａＯＨによりｐＨ１２に調製した。次いでイオン交換樹脂（ダイヤイオンＨＰＡ−７５（ＯＨ―）（日本錬水社製））１,０００ｍｌのカラムに８レジン容量以下にて処理を行ない、一般式が（１）で示されるＢ−１６多糖類を得た。この一般式（１）で示されるＢ−１６多糖類を０．５ｇとし、水を４９９．５ｇとした。他の製造条件は実施例１と同様とした。
【００３６】
（実施例７）
実施例７では、水を４９９．５ｇとし、多糖類としてＢ−１６多糖類の一種である「ＩＮＣＩＮＡＭＥ：Ａｌｃａｌｉｇｅｎｅｓ  Ｐｏｌｙｓａｃｃｈａｒｉｄｅｓ」（伯東株式会社製）を０．５ｇとした。他の製造条件は実施例１と同様とした。
【００３７】
（実施例８）
実施例８では、硫酸カルシウム・２水塩（吉野石膏株式会社製  メジアン径３０μｍ  合成品）５００ｇを用いた。他の製造条件は実施例２と同様とした。
【００３８】
（実施例９）
実施例９では、硫酸カルシウム・２水塩（吉野石膏株式会社製  メジアン径１７μｍ  天然産）を１００ｇとし、水を８９９．９５ｇとし、実施例１で使用したものと同じＢ−１６多糖類を０．０５ｇとした。他の製造条件は実施例１と同様とした。
【００３９】
（実施例１０）
実施例１０では、硫酸カルシウム・２水塩（吉野石膏株式会社製  メジアン径１７μｍ  天然産）を６００ｇとし、水を３９９．５ｇとし、多糖類として実施例１で使用したものと同じＢ−１６多糖類を０．５ｇ用いた。他の製造条件は実施例１と同様とした。
【００４０】
（実施例１１）
実施例１１では、多糖類としてキサンタンガム（商品名：ケルザンＡＳＸ  三晶（株）製）を１ｇ用いた。他の製造条件は実施例３と同様とした。
【００４１】
（実施例１２）
実施例１２では、多糖類としてウェランガム（三晶（株）製）を１ｇ用いた。他の製造条件は実施例３と同様とした。
【００４２】
（実施例１３）
実施例１３では、多糖類としてラムザンガム（三晶（株）製）を１ｇ用いた。他の製造条件は実施例３と同様とした。
【００４３】
（実施例１４）
実施例１４では、多糖類として実施例１で用いたＢ−１６多糖類０．５ｇと、キサンタンガム（商品名：ケルザンＡＳＸ  三晶（株）製）０．５ｇとを混合して用いた。他の製造条件は実施例３と同様とした。
【００４４】
（実施例１５）
実施例１５では、多糖類として実施例１で用いたＢ−１６多糖類０．５ｇと、ウェランガム（三晶（株）製）０．５ｇとを混合して用いた。他の製造条件は実施例３と同様とした。
【００４５】
（実施例１６）
実施例１６では、多糖類として実施例１で用いたＢ−１６多糖類０．５ｇと、ラムザンガム（三晶（株）製）０．５ｇとを混合して用いた。他の製造条件は実施例３と同様とした。
【００４６】
（実施例１７）
実施例１７では、多糖類としてキサンタンガム（商品名：ケルザンＡＳＸ  三晶（株）製）０．５ｇと、ラムザンガム（三晶（株）製）０．５ｇとを混合して用い、硫酸カルシウム・２水塩（吉野石膏株式会社製  メジアン径１７μｍ  天然産）２５０ｇと、硫酸カルシウム・２水塩（吉野石膏株式会社製  メジアン径３０μｍ  合成品）２５０ｇとを混合して用いた。他の製造条件は実施例３と同様とした。
【００４７】
（実施例１８）
実施例１８では、多糖類としてウェランガム（三晶（株）製）０．５ｇと、ラムザンガム（三晶（株）製）０．５ｇとを混合して用い、硫酸カルシウム・２水塩（吉野石膏株式会社製  メジアン径１７μｍ  天然産）２５０ｇと、硫酸カルシウム・２水塩（吉野石膏株式会社製  メジアン径３０μｍ  合成品）２５０ｇとを混合して用いた。他の製造条件は実施例３と同様とした。
した。
【００４８】
（比較例１）
比較例１では、多糖類の替わりに、次のように合成したホルムアルデヒド共縮合体溶液を１０ｇ用いた。すなわち、撹拌機が備えられた反応容器にポリオキシエチレン（１２０モル付加）フェニルエーテル１１０ｇ、ｏ−ヒドロキシ安息香酸（関東化学（株）製試薬）６ｇ、フェノールスルホン酸（関東化学（株）製試薬）５ｇ及び水８ｇ入れる。そして、攪拌下８０℃に加温し、３７重量％ホルムアルデヒド８ｇを約３時間かけて滴下する。更に１０５℃に昇温して１２時間反応させた後、冷却し、５０重量％の水酸化ナトリウムによってｐＨを８に調整する。更に水を加えることにより、固形分２０重量％のホルムアルデヒド共縮合体溶液を得た。このホルムアルデヒド共縮合体の分子量をゲルパーミエーションクロマトグラフ／ポリスチレンスルホン酸ナトリウム換算法により求めたところ、分子量は約３１，０００であった。他の製造条件は実施例３と同様とした。
【００４９】
（比較例２）
比較例２では、多糖類の替わりに、ポリオキシエチレン（３モル付加）アルキル硫酸エステルナトリウム（商品名：エマノール２０Ｃ  花王（株）製）２ｇと、ナフタレンスルホン酸−ホルムアルデヒド縮合物系分散剤（商品名：マイティー１５０  花王（株）製）３ｇとを混合して用いた。他の製造条件は実施例３と同様とした。
【００５０】
（比較例３）
比較例３では、多糖類の替わりに、ナフタレンスルホン酸−ホルムアルデヒド縮合物系分散剤（商品名：マイティー１５０  花王（株）製）３ｇと、ジオクチルスルホコハク酸ナトリウム（商品名：ペレックスＯＴＰ  花王（株）製）２ｇとを混合して用いた。他の製造条件は実施例３と同様とした。
【００５１】
（比較例４）
比較例４では、多糖類の替わりに、メチルヒドロキシプロピルセルロース（商品名：メトローズ９０ＳＨ−８０００  信越化学工業（株）製）を５ｇ用いた。他の製造条件は実施例３と同様とした。
【００５２】
（比較例５）
比較例５では、多糖類の替わりに、ポリアクリル酸ナトリウム（分子量１００万）（住友化学（株）製）を５ｇ用いた。他の製造条件は実施例３と同様とした。
【００５３】
（比較例６）
比較例６では、多糖類の替わりに、非イオン性増粘性ポリマーとして部分ケン化ポリビニルアルコール（商品名：ゴーセノールＫＨ−１７  重合度１７００、ケン化度８０モル％、日本合成化学工業（株）製）〕を５ｇ用いた。他の製造条件は実施例３と同様とした。
【００５４】
（比較例７）
比較例７では、多糖類としてデンプン（関東化学（株）を５ｇ用いた。他の製造条件は実施例３と同様とした。
【００５５】
（比較例８）
比較例７では、多糖類の替わりに、カルボキシメチルセルロース（商品名：ダイセルＣＭＣ２２６０  ダイセル（株）製）を５ｇ用いた。他の製造条件は実施例３と同様とした。
【００５６】
（比較例９）
比較例７では、多糖類の替わりになる増粘剤は何も用いなかった。他の製造条件は実施例１と同様とした。
【００５７】
＜評価＞
上記のように調製した実施例１〜１８及び比較例１〜９の硫酸カルシウムスラリー組成物について、粘度の経時変化の測定、分離度の経時変化試験及び再分散性試験を行った。粘度の経時変化の測定は、調製直後の硫酸カルシウムスラリー組成物の粘度をＢ型回転粘度計（東京計器（株）製）を用いて測定した後、５００ｍＬの広口ビンに入れて栓をし、室温（２０〜２６℃）で３０日静置した後、再び粘度を測定し、粘度の変化によって評価した。また、分離度の経時変化の測定は、調製直後の硫酸カルシウムスラリー組成物を５００ｍＬの目盛り付きメスシリンダーに５００ｍＬ入れ、栓をして室温（２０〜２６℃）で静置し、１０日後及び３０日後における、上部の清澄部の体積：Ｖ（ｍＬ）を測定する。そして、分離度＝Ｖ／５（％）として評価した。この値が小さいほど良好な安定性を示すこととなり、Ｖ／５の値が４０以上では硫酸カルシウムスラリー組成物は分離・沈降した状態と判断した。また、再分散性試験は、分離度の経時変化試験において３０日静置した５００ｍＬメスシリンダー内で沈殿した硫酸カルシウム・２水塩をガラス棒（径８ｍｍ、長さ４０cm）でゆっくり５回撹拌して評価した。再分散性の評価は次のように３段階で行った。
【００５８】
○：  沈降物は柔らかく、ガラス棒で撹拌すると簡単に再分散する。
×：  沈降物は柔らかく、ガラス棒で撹拌すると再分散するが、凝固物あるいは固化物が残存する。
××：沈降物は硬くガラス棒が貫入せず、撹拌・再分散できない。
【００５９】
結果を表１に示す。
【００６０】
【表１】
2004196564.tif 000004
【００６１】
表１から分かるように、実施例の硫酸カルシウムスラリー組成物は、調整直後の粘度と３０日後の粘度とはそれほど変化しておらず、また、分離度も３０日を経過しても最大２１％で硫酸カルシウム・２水塩が長期間良好に分散していることが分かる。さらに、再分散性についても沈降物は柔らかく、ガラス棒で撹拌すると簡単に再分散することができた。これに対して、比較例の硫酸カルシウムスラリー組成物は粘度の経時変化試験において、比較例４を除いて３０日静置後には沈殿が凝固して粘度測定不能となっている。また、分離度においても、３０日後にはすべて３０％を超えており、短期間で硫酸カルシウム・２水塩が沈殿することが分かる。さらに、再分散性についても比較例１〜３、比較例５及び比較例７〜９については、ガラス棒で沈殿物が撹拌・再分散できないほど硬く凝固していた。また、比較例４及び比較例６についても、沈降物はある程度柔らかく、ガラス棒で撹拌すると再分散するものの、凝固物あるは固化物が残存した。
【００６２】
以上の結果から、実施例１〜１８の硫酸カルシウムスラリー組成物は、硫酸カルシウムの沈降や凝固がし難く、長期間安定した分散状態を保つことが分かる。
【００６３】
なお、上記実施例１〜１８では、まず多糖類の水分散液を調製し、この水分散液を撹拌しながら粉体の硫酸カルシウム２水塩を加えることによって、硫酸カルシウムスラリー組成物を調製しているが、水を撹拌しながら粉体の硫酸カルシウム２水塩を加えた後、多糖類を加えて攪拌して調製してもよい。また、こうした調製に用いられる攪拌の方法としては、プロペラ型撹拌機の他、ホモジナイザー、ラインミキサー、ターボミキサー、ヘンシェルミキサー等を適宜、単独あるいは組み合わせて使用することができる。また、攪拌の途中で時々攪拌混合物をサンプリングし、粒子径を粒度分布計（例えば、レーザー回折式粒度分布計ＬＰ−５００  堀場製作所（株）製）で測定することも好ましい。粒子径は攪拌時間が長くなるほど小さくなるため、こうして、粒子径を測定すれば、所望する粒子径の硫酸カルシウムスラリー組成物を容易に得ることができる。